(57)【特許請求の範囲】
【請求項１】
電子写真用感光体を使用し、少なくとも、帯電、露光、現像、転写の各プロセスを行い、感光体の一回転目から画像形成を行なう電子写真装置であって、電子写真用感光体として、導電性支持体上に少なくとも下引き層および感光層を有して成り、上記の感光層は電荷発生層と電荷輸送層とに区分され、当該電荷発生層がフタロシアニン化合物およびアゾ化合物を含有し、上記の下引き層は酸化チタン粒子およびバインダー樹脂を含有し、当該バインダー樹脂がポリアミドである感光体を使用することを特徴とする電子写真装置。
【請求項２】
ポリアミドが下記一般式（Ｉ）で示されるジアミン成分を構成成分として有する共重合ポリアミドである請求項１に記載の電子写真装置。
【化１】
0004018791.tif 000040
【請求項３】
酸化チタン粒子の割合がバインダー樹脂に対して１４０〜５００重量％である請求項１又は２に記載の電子写真装置。
【請求項４】
電子写真用感光体を使用し、少なくとも、帯電、露光、現像、転写の各プロセスを行い、感光体の一回転目から画像形成を行なう電子写真方法であって、電子写真用感光体として、導電性支持体上に少なくとも下引き層および感光層を有して成り、上記の感光層は電荷発生層と電荷輸送層とに区分され、当該電荷発生層がフタロシアニン化合物およびアゾ化合物を含有し、上記の下引き層は酸化チタン粒子およびバインダー樹脂を含有し、当該バインダー樹脂がポリアミドである感光体を使用することを特徴とする電子写真方法。
【請求項５】
ポリアミドが前記一般式（Ｉ）で示されるジアミン成分を構成成分として有する共重合ポリアミドである請求項４に記載の電子写真方法。
【発明の詳細な説明】
【０００１】
【発明の属する技術分野】
本発明は、電子写真装置および電子写真方法に関するものであり、詳しくは、複写機、プリンター等に使用される電子写真装置および電子写真方法に関するものである。なお、電子写真装置に使用される電子写真用感光体を単に感光体と略記する。
【０００２】
【従来の技術】
Ｃ．Ｆ．カールソンの発明による電子写真技術は、即時性、高品質かつ保存性の高い画像が得られることから、近年では複写機の分野にとどまらず、各種プリンターやファクシミリの分野でも広く使用されている。この電子写真プロセスは、基本的には、感光体の均一な帯電および像露光による静電潜像の形成、当該静電潜像のトナーによる現像、当該トナー像の紙への転写（中間に転写体を経由する場合もある）及び定着による画像形成プロセスから成り立っている。
【０００３】
電子写真技術の中核となる感光体については、その光導電材料として、従来からのセレニウム、ヒ素−セレニウム合金、硫化カドミウム、酸化亜鉛などの無機系光導電体から、最近では、無公害で成膜が容易で製造が容易である等の利点を有する、有機系光導電材料を使用した感光体が開発されている。
【０００４】
特に、電荷発生層（ＣＧＬ）及び電荷輸送層（ＣＴＬ）を積層した、いわゆる積層型感光体は、より高感度な感光体が得られること、材料の選択範囲が広く且つ安全性の高い感光体が得られること、また、塗布の生産性が高く且つ比較的コスト面でも有利であることから、現在では、感光体の主流として大量に生産されている。
【０００５】
一方、最近、より高画質な画像を得るため、または、入力画像を記憶し或いは自由に編集するため、画像形成のためのデジタル化が急速に進行している。すなわち、これまで、デジタル的に画像形成する手段は、ワープロやパソコンの出力機器であるレーザープリンター、ＬＥＤプリンター又は一部のカラーレーザーコピア等に限られていたが、従来アナログ的な画像形成が主流であった普通の複写機の分野にも益々デジタル化が進行している。
【０００６】
上記の様なデジタル的画像形成において、コンピュータ情報を直接扱う場合は、その電気信号を光信号に変換し、また、原稿からの情報入力の場合は、原稿情報を光情報として読み取って一度デジタル電気信号に変換した後、再度光信号に変換して感光体に入力する。すなわち、感光体に対して光信号が入力されるが、斯かるデジタル信号の光入力には、主として、レーザーやＬＥＤを光源とする単色光が使用されている。現在最もよく使用され、今後とも広く使用されると判断される入力光の波長は、近赤外光やそれに近い長波長光（６００〜８５０ｎｍの範囲、具体的には、７８０ｎｍ、６６０ｎｍ、６３０ｎｍ付近）である。
【０００７】
従って、デジタル的画像形成に使用される感光体にとって、先ず、第一に要求される性能は、上記の長波長光に対する感度であり、これまでにも多種多様な材料が検討されている。なかでも、フタロシアニン化合物は、合成が比較的簡単であり、長波長光に感度を示す化合物が多いことから、幅広く検討されて実用にも供されている。例えば、特公平５−５５８６０号公報にはチタニルフタロシアニン、特開昭５９−１５５８５１号公報にはβ型インジウムフタロシアニン、特開平２−２３３７６９号公報にはＸ型無金属フタロシアニン、特開昭６１−２８５５７号公報にはバナジルフタロシアニンがそれぞれ感光体材料として開示されている。
【０００８】
ところが、電荷発生物質として上記の様なフタロシアニン化合物を使用した感光体は、長波長において高感度であるものの、一回転目の帯電電位が低く、二回転目以降でなければ帯電電位が安定しないという欠点がある。この現象は、帯電および露光といった画像形成プロセス後の放置時間と関係しており、放置時間が３０〜６０分と長い場合に一回転目の帯電電位が低い傾向がある。従って、上記の現象には、放置中のフタロシアニン化合物による暗電荷の発生とその感光層中（特に電荷発生層中）への蓄積、または、導電性支持体から感光層へ注入された電荷の蓄積という現象が関係していると考えられる。
【０００９】
一方、デジタル的画像を形成する場合は、光の有効利用あるいは解像力を上げるとの観点から、光を照射した部分にトナーを付着させて画像を形成する、いわゆる反転現像方式を採用することが多い。斯かる反転現像プロセスにおいては、未露光部分（暗部電位）が白地となり、露光部（明部電位）が黒地部（画線部）となる。従って、反転現像プロセスにおいては、正規現像プロセスの様に明部電位が上昇してもカブリ（白地部に黒点が生じる現象）は発生しないが、暗部電位が低下するとカブリが発生する。そのため、多くの場合、暗部電位を一定に保持するため、帯電器としてスコロトロンチャージャーが使用される。しかしながら、この様な手段を施しても、なお、帯電電位が低下する場合があり、その場合には暗部電位が低下するためにカブリが発生する。
【００１０】
そこで、従来より、電荷発生物質としてフタロシアニン化合物を使用した感光体が搭載された電子写真装置、特に反転現像方式による電子写真装置の場合は、一回転目の帯電電位が低く、従って、カブリが発生し易いという欠点に対処するため、ウォーミングアップとして、一回転以上の前回転が採用されている。このことは、電子写真装置が駆動を始めてから画像が形成されるまでに多くの時間が必要であることを意味する。もっとも、従来はコンピュータからプリンターへのデータ転送が遅く、また、デジタル複写機においても画像処理に時間がかかる等の要因があり、前回転に要する時間は特に問題とはならなかった。しかしながら、近年、マイクロコンピュータの性能向上が著しく、データ転送時間や画像処理時間が充分に速くなってきたため、感光体の一回転目から画像が形成でき、一枚目のコピーやプリントを速く行いたいという要求が高まっている。
【００１１】
電荷発生物質として、特開昭５７−１９６２４４号公報に示される様なアゾ系化合物を使用した感光体は、一回転目より比較的良好な帯電性を示し、一回転目より画像を形成することが出来る。しかしながら、上記の様な感光体は、感度が低いために高速化できず、結局、一枚目のコピーを速くすることは出来ない。
【００１２】
特開平３−３７６６７号公報には、電荷発生物質としてアゾ化合物とチタニルフタロシアニンとを併用し、両者の分光感度の不足する範囲を相互に補完し、広い波長範囲にわたってパンクロマチックな感光体を製造する技術が開示されている。また、この様な感光体によって、白色光露光でのアナログ複写機としての機能と半導体レーザー光露光によるプリンター機能を１つの装置で実現できることも示されている。しかしながら、上記の公開公報には、感光体の一回転目からの良好な画像形成については何ら開示されていない。
【００１３】
【発明が解決しようとする課題】
本発明は、上記実情に鑑みなされたものであり、その目的は、感光体の一回転目から画像形成を行なうことが出来る電子写真装置および電子写真方法を提供することにある。
【００１４】
【課題を解決するための手段】
本発明者らは、上記の目的を達成すべく鋭意検討を重ねた結果、次の様な知見を得た。すなわち、下引き層とフタロシアニン化合物およびアゾ化合物を含有する感光層とを有する感光体において、下引き層に特定の物質を含有させるならば、長波長の光の露光により、実質的にフタロシアニンのみを電荷発生物質として利用でき、一方、アゾ化合物を感光体の一回転目からの良質な画像形成に利用することが出来る。
【００１５】
本発明は、上記の知見を基に完成されたものであり、その第１の要旨は、電子写真用感光体を使用し、少なくとも、帯電、露光、現像、転写の各プロセスを行い、感光体の一回転目から画像形成を行なう電子写真装置であって、電子写真用感光体として、導電性支持体上に少なくとも下引き層および感光層を有して成り、上記の感光層は電荷発生層と電荷輸送層とに区分され、当該電荷発生層がフタロシアニン化合物およびアゾ化合物を含有し、上記の下引き層は酸化チタン粒子およびバインダー樹脂を含有し、当該バインダー樹脂がポリアミドである感光体を使用することを特徴とする電子写真装置に存する。
【００１６】
そして、本発明の第２の要旨は、電子写真用感光体を使用し、少なくとも、帯電、露光、現像、転写の各プロセスを行い、感光体の一回転目から画像形成を行なう電子写真方法であって、電子写真用感光体として、導電性支持体上に少なくとも下引き層および感光層を有して成り、上記の感光層は電荷発生層と電荷輸送層とに区分され、当該電荷発生層がフタロシアニン化合物およびアゾ化合物を含有し、上記の下引き層は酸化チタン粒子およびバインダー樹脂を含有し、当該バインダー樹脂がポリアミドである感光体を使用することを特徴とする電子写真方法に存する。
【００１７】
【発明の実施の形態】
以下、本発明を詳細に説明する。先ず、本発明の電子写真装置および電子写真方法で使用する感光体について説明する。本発明で使用する感光体は、導電性支持体上に少なくとも下引き層および感光層を有して成る。
【００１８】
導電性支持体としては、例えば、（１）アルミニウム、アルミニウム合金、ステンレス鋼、銅、ニッケル等の金属材料、（２）金属、カーボン、酸化錫などの導電性粉体を添加して導電性を付与した樹脂材料、（３）アルミニウム、ニッケル、ＩＴＯ（酸化インジウム酸化錫合金）等の導電性材料をその表面に蒸着または塗布した樹脂、ガラス、紙などが主として使用される。形態としては、ドラム状、シート状、ベルト状などが挙げられる。
【００１９】
アルミニウム合金などの金属材料の場合は、陽極酸化処理、化成被膜処理などを施してから使用してもよい。また、導電性支持体の表面は、平滑であってもよいし、特別な切削方法や研磨処理により、粗面化されていてもよい。
【００２０】
本発明で使用する感光体の下引き層には金属酸化物粒子が含有される。金属酸化物粒子の例としては、酸化チタン、酸化アルミニウム、酸化珪素、酸化ジルコニウム、酸化亜鉛、酸化鉄などの１種の金属元素を含む金属酸化物粒子、チタン酸カルシウム、チタン酸ストロンチウム、チタン酸バリウム等の複数の金属元素を含む金属酸化物粒子が知られている。
【００２１】
本発明においては、上記の金属酸化物粒子の中の酸化チタンを使用する。酸化チタン粒子は、酸化錫、酸化アルミニウム、酸化アンチモン、酸化ジルコニウム、酸化珪素などの無機物、または、ステアリン酸、ポリオール、シリコーン等の有機物による表面処理を施して使用してもよい。酸化チタン粒子の結晶型としては、ルチル、アナターゼ、ブルックカイト、アモルファスの何れであってもよい。また、結晶型の異なる酸化チタン粒子を併用してもよい。
【００２２】
金属酸化物粒子の粒径は、広範囲から選択し得るが、下引き層としての特性および下引き層用塗布液の安定性の面から、平均一次粒径として１０〜100nmの範囲が好ましく、１０〜２５nmの範囲が特に好ましい。
【００２３】
下引き層用塗布液は、通常、バインダー樹脂に金属酸化物粒子を分散して調製される。バインダー樹脂としては、フェノキシ、エポキシ、ポリビニルピロリドン、ポリビニルアルコール、カゼイン、ポリアクリル酸、セルロース類、ゼラチン、デンプン、ポリウレタン、ポリイミド、ポリアミド等が知られている。本発明においては、下記一般式（・）で示されるジアミン成分を構成成分として有する共重合ポリアミドを使用する。斯かる共重合ポリアミドは、特性および液安定性の面から好ましい。このポリアミドの数平均分子量は、５０００〜３０万程度が好ましい。一般式（・）中、Ｒ1、Ｒ2、Ｒ3、Ｒ4、Ｒ5及びＲ6は、それぞれ独立して、水素原子、アルキル基またはアルコキシ基を示す。
【００２４】
【化１】
0004018791.tif 000002
【００２５】
バインダー樹脂に対する金属酸化物粒子の割合は、特に制限されないが、分散液の安定性および塗布性の観点から、１０〜５００重量％の範囲が好ましい。特に、一回転目の帯電性を向上させるため、無機粒子が酸化チタン粒子の場合は１４０〜５００重量％の範囲が好ましい。下引き層の膜厚は、特に制限されないが、塗布性および感光体特性の観点から、０．１〜２０μｍの範囲が好ましい。なお、下引き層には、公知の酸化防止剤などを含有させてもよい。
【００２６】
本発明で使用する感光体の感光層は、電荷発生層と電荷輸送層から構成される。
【００２７】
本発明においては、感光層に含まれる電荷発生物質としてフタロシアニン化合物を使用する。具体的には、無金属フタロシアニン、銅、インジウム、ガリウム、錫、チタン、亜鉛、バナジウム、シリコン、ゲルマニウム等の金属、その酸化物、または、ハロゲン化物などの配位したフタロシアニン類が使用される。３価以上の金属原子への配位子の例としては、上記の酸素原子や塩素原子の他、水酸基、アルコキシ基などが挙げられる。特に、感度の高いＸ型、τ型無金属フタロシアニン、Ａ型、Ｂ型、Ｄ型などのチタニルフタロシアニン、バナジルフタロシアニン、クロロインジウムフタロシアニン、クロロガリウムフタロシアニン、ヒドロキシガリウムフタロシアニン等が好適である。なお、ここで挙げたチタニルフタロシアニンの結晶型のうち、Ａ型およびＢ型については、W.Heller等によってそれぞれ。相および「相として示されており（Zeit.  Kristallogr.  159(1982)  173）、Ａ型は、安定型として知られている。Ｄ型は、ＣｕＫα線を使用した粉末Ｘ線回折において、回折角２θ±０.２゜が２７.３゜に明瞭なピークを示すことを特徴とする結晶型である。
【００２８】
フタロシアニン化合物は、単一の化合物を使用してもよく、幾つかの混合物として使用してもよい。使用時の状態は、特定の結晶状態、アモルファス状態、幾つかの混合状態でもよい。これらの状態は、それぞれの構成要素を混合した後に形成してもよく、合成、顔料化、結晶化などのフタロシアニン化合物の製造・処理工程において形成してもよい。この様な処理としては、酸ペースト処理、磨砕処理、溶剤処理などが知られている。
【００２９】
本発明で使用する感光体の感光層は、フタロシアニン化合物と共にアゾ化合物を含有する。アゾ化合物は、露光用レーザー光やＬＥＤ光の波長域に吸収を持っていてもよい。しかしながら、感度の点からは、吸収が小さいアゾ化合物が好ましく、吸収を持たないアゾ化合物が更に好ましい。本発明においては、下記一般式（II）で示されるアゾ化合物が好適に使用される。
【００３０】
【化２】
0004018791.tif 000003
【００３１】
一般式（II）中、Ｚは１〜４価の有機性残基、ｎは１〜４の整数、Ｃｐはアゾカップリング成分を示し、ｎが２以上の場合、Ｃｐは同一でも異なっていてもよい。ｎは２〜３が好ましく、特に、ｎが２のアゾ化合物、すなわち、下記一般式（III）で示されるアゾ化合物が好ましい。式中、Ｃｐ1及びＣｐ2は同じでも異なっていてもよいアゾカップリング成分を示す。
【００３２】
【化３】
Ｃｐ1−Ｎ＝Ｎ−Ｚ−Ｎ＝Ｎ−Ｃｐ2                （III）
【００３３】
なお、本発明においては、単一のアゾ化合物を使用してもよいが、複数のアゾ化合物を混合して使用してもよい。
【００３４】
前記一般式（II）におけるアゾカップリング成分Ｃｐとしては、それ自体公知の任意の芳香族炭化水素環ないし芳香族複素環を有するアゾカップリング成分が使用されるが、残留電位などの電気特性の点で下記一般式（IV）〜（VI）で示されるアゾカップリング成分が好ましい。
【００３５】
【化４】
0004018791.tif 000004
【００３６】
一般式（IV）中、Ｘは、置換基を有していてもよい芳香族炭化水素または複素環の２価の基を示し、その具体例としては、ｏ−フェニレン基、ｏ−ナフチレン基、１，８−ナフチレン基、１，２−アントラキノニレン基、９，１０−フェナントリレン基、３，４−ピラゾールジイル基、２，３−ピリジンジイル基、４，５−ピリミジンジイル基、６，７−インダゾールジイル基、５，６−ベンズイミダゾールジイル基、５，６−キノリンジイル基などが挙げられる。
【００３７】
一般式（V）中、Ｒ7は、置換基を有していてもよい飽和アルキル基もしくは不飽和アルキル基またはアリール基を示す。
【００３８】
一般式（VI）中、Ｒ8は、置換基を有していてもよいアミノ基、低級アルキル基アリール基または複素環基を示す。Ｒ8としては、下記一般式（VII）で示される、置換されたアミノ基が好ましい。
【００３９】
【化５】
0004018791.tif 000005
【００４０】
ここで、Ｒ9とＲ10は互いに結合して環を形成していてもよい。上記のＲ8を形成する置換基の例としては、水素原子、アルキル基、不飽和アルキル基、芳香族炭化水素基、芳香族複素環基、カルバモイル基、−Ｎ＝ＣＨ2基などが挙げられ、これらには更に置換基が導入されていてもよい。
【００４１】
一般式（VI）中、Ｙはベンゼン環と縮合して、芳香族炭化水素環または複素環を形成する２価の有機基を示し、その具体例としては、ベンゼン環と縮合してナフタレン環、カルバゾール環、ベンゾカルバゾール環、ジベンゾフラン環、フルオレン環、フルオレノン環を形成する有機基が挙げられる。これらの有機基は、更に置換基が導入されていてもよい。また、縮合環を形成するＣＨがＮで置き換えられていてもよい。
【００４２】
一般式（IV）、（V）、（VI）で表されるカップリング成分の具体例としてはは、例えば、後述の化学式（１）〜（１０３）で表される化合物群が挙げられる。これらの化合物群の中には、例えば、化学式（１）で表される化合物と化学式（２）で表される化合物の様に異性体の関係にある化合物が存在するが、後述の化合物群は、一部の異性体を記載し、他の異性体の記載は省略してある。また、本発明においては、一般式（IV）、（V）、（VI）で表されるカップリング成分の他、後述の化学式（１０４）〜（１０７）で表される化合物もカップリング成分として好適に使用し得る。本発明においては、上記の様な異性体のうち一つのみを選択的に使用してもよいし、幾つかを混合した形で使用してもよい。
【００４３】
また、カップリング成分として複数の異性体を混合して使用した場合には、式（II）で示されるアゾ化合物も対応する異性体の混合物となる。後述の実施例において使用したアゾ顔料においても、この様な異性体が含まれているが、そのうちのひとつの構造式を代表として示してある。
【００４４】
一般式（II）におけるＺは、それ自体公知の任意の芳香族炭化水素環ないし芳香族複素環を有する１〜４価の有機性残基である。Ｚは、単一の芳香族環からなっていてもよいし、同じでも異なっていてもよい複数の芳香族環が直接または他の任意の結合基を介して結合されたものでもよい。また、複数の環が縮合した縮合環が含まれていてもよい。なお、アゾ基（−Ｎ＝Ｎ−）は、これらの芳香族環に直接結合される。Ｚが複数の芳香族環を含み、ｎが２以上の場合、複数のアゾ基は、同じ芳香族環に結合されていてもよいが、別の芳香族環に結合されている方がより好ましい。
【００４５】
芳香族環の例としては、ベンゼン、ナフタレン、アントラセン、ピレン、フラン、フルオレン、アセナフテン、フルオレノン、アントラキノン、フェナントレン、ビフェニレン、トリフェニレン、ペリレン、オキサゾール、カルバゾール、アクリジン、アクリドン、クマリン、キノリン、キサントン、フェナジン、ジベンゾチオフェン、ジベンゾフラン、ベンズイミダゾール、ベンゾチアゾール、ピロール、チオフェン等が挙げられる。これらの芳香族環は置換基を有していてもよい。
【００４６】
上記の結合基の例としては、−Ｏ−、−Ｓ−、−Ｓ−Ｓ−、−ＳＯ−、−ＳＯ2−、−ＳＯ2ＮＨ−、−ＣＨ2−、−ＮＨ−、−ＣＯ2−、−ＣＯＮＨ−、−ＣＨ＝ＣＨ−、−Ｃ≡Ｃ−、−Ｎ＝Ｎ−、−ＣＨ＝Ｎ−、カルボニル基、アゾキシ基などが挙げられる。これらの中のＨは、アルキル、アリール、ハロゲン、ＣＮ等に置換されていてもよい。また、これらの中の幾つかが連結された結合基でもよい。
【００４７】
Ｚは、前記の芳香環と上記の結合基を組み合わせて得ることが出来る。Ｚの具体例としては、後述の化学式（２０１）〜（２６６）で表される化合物群が挙げられる。その他、後述の化学式で表される各化合物の置換基の位置や結合位置などの異なる異性体も好適である。後述の化学式中、Ｒは水素原子または低級アルキル基を示す。
【００４８】
次に、積層型感光層の場合の電荷発生層について説明する。電荷発生層は、少なくとも電荷発生物質としてのフタロシアニン化合物を含有し、更に、アゾ化合物を含有する。電荷発生層は、これらの物質の蒸着や塗布によって形成されるが、製造上、塗布によって形成するのが好ましい。
【００４９】
電荷発生層用塗布液は、フタロシアニン化合物およびアゾ化合物の微粒子をバインダー樹脂に分散させて調製される。この際、上記の各化合物の平均一次粒径は、通常１μｍ以下、好ましくは０．５μｍ以下、更に好ましくは０．３μｍ以下の範囲である。そして、バインダー樹脂としては、ポリエステル樹脂、ポリビニルアセテート、ポリアクリル酸エステル、ポリカーボネート、ポリビニルアセトアセタール、ポリビニルプロピオナール、ポリビニルブチラール、フェノキシ樹脂、エポキシ樹脂、ウレタン樹脂、セルロースエステル、セルロースエーテル等が使用される。
【００５０】
フタロシアニン化合物およびアゾ化合物の分散処理は、ボールミル、サンドミル、超音波処理などの公知の方法で行うことが出来、フタロシアニン化合物とアゾ化合物は、初めから混合して分散処理を行ってもよいし、それぞれ単独で分散処理を行った後で混合してもよい。
【００５１】
フタロシアニン化合物とアゾ化合物の比率は、フタロシアニン化合物に対するアゾ化合物の重量比として、通常０．１〜２、好ましくは０.１〜１の範囲である。また、これらの化合物に対するバインダー樹脂の比率（重量比）は、０．２〜５の範囲が好ましい。そして、電荷発生層の膜厚は、通常０.１〜２μｍ、好ましくは０.１〜０.８μｍの範囲である。なお、電荷発生層用塗布液には、塗布性を改善するためのレベリング剤の他、酸化防止剤、増感剤などの各種添加剤を含有させてもよい。
【００５２】
一方、電荷輸送層は、主に電荷輸送材料とバインダー樹脂から成る。電荷輸送材料としては、２，４，７−トリニトロフルオレノン等の芳香族ニトロ化合物、テトラシアノキノジメタン等のシアノ化合物、ジフェノキノン等のキノン類などの電子吸引性物質、カルバゾール誘導体、インドール誘導体、イミダゾール誘導体、オキサゾール誘導体、ピラゾール誘導体、オキサジアゾール誘導体、ピラゾリン誘導体、チアジアゾール誘導体などの複素環化合物、アニリン誘導体、ヒドラゾン化合物、芳香族アミン誘導体、スチルベン誘導体、ブタジエン誘導体、エナミン化合物、これらの化合物が複数結合された化合物、これらの化合物から成る基を主鎖または側鎖に有する重合体などの電子供与性物質が挙げられる。
【００５３】
上記の電荷輸送材料は２種以上を併用してもよい。電荷輸送物質の好ましい具体例としては、後述の化学式（３０１）〜（３３６）で表される化合物群が挙げられる。後述の化学式中、Ｒは水素原子または低級アルキル基を示す。これらの他、これらと同じ骨格に置換基を導入した化合物も電荷輸送物質として好適である。
【００５４】
電荷輸送層は、上記の電荷輸送材料がバインダー樹脂に結着した形で形成される。そして、電荷輸送層に使用されるバインダー樹脂としては、例えば、ポリメチルメタクリレート、ポリスチレン、ポリ塩化ビニル等のビニル重合体、およびその共重合体、ポリカーボネート、ポリエステル、ポリエステルカーボネート、ポリスルホン、ポリイミド、フェノキシ、エポキシ、シリコーン樹脂などが挙げられる。また、これらの部分的架橋硬化物も使用できる。中でも、種々のビスフェノール類を原料とするポリカーボネート樹脂は、電気的特性、機械的特性の両者に優れて好適である。バインダー樹脂は、単独で使用してもよいし、２種以上を混合して使用してもよい。
【００５５】
電荷輸送物質の使用割合は、通常、バインダー樹脂１００重量部に対して３０〜２００重量部、好ましくは４０〜１５０重量部の範囲である。また膜厚は一般に５〜５０μｍ、好ましくは１０〜４５μｍがよい。なお電荷輸送層には、成膜性、可とう性、塗布性、耐汚染性、耐ガス性、耐光性などを向上させるため、周知の可塑剤、酸化防止剤、紫外線吸収剤、電子吸引性化合物、レベリング剤などの添加物を含有させてもよい。例えば、酸化防止剤の例としては、ヒンダードフェノール化合物、ヒンダードアミン化合物などが挙げられる。
【００５６】
電荷輸送層は、単一の層から成っていてもよいし、構成成分または組成比の異なる複数の層を重ねたものでもよい。また、感光体の損耗を防止したり、帯電器などから発生する放電生成物などによる感光層の劣化を防止・軽減するため、感光層の上に保護層を設けてもよい。また、感光体表面の摩擦抵抗や磨耗を軽減させるため、表面の層にフッ素系樹脂やシリコーン樹脂などを含有させてもよい。また、これらの樹脂から成る粒子や無機化合物の粒子を含有させてもよい。
【００５７】
なお、感光体を構成する上記の各層は、浸漬塗布、スプレー塗布、ノズル塗布、ブレード塗布などにより、支持体上に塗布液を塗布して形成される。
【００５８】
本発明で使用する感光体は、長波長の光（例えば波長６００〜８５０nmの光）に対して感度が高く且つ一回転目より充分に帯電する。従って、本発明で使用する感光体によれば、感光体の一回転目から画像形成を行なう電子写真プロセスを構成することが出来、一枚目のコピー又はプリント出力の速い電子写真装置を構成できる。
【００５９】
次に、本発明の電子写真装置および電子写真方法について説明する。本発明においては、前記の感光体を使用し、少なくとも、帯電、露光、現像、転写の各プロセスを行い、感光体の一回転目から画像形成を行なう。上記の各プロセスは、何れも、電子写真装置および電子写真方法における通常のプロセスを採用することが出来る。
【００６０】
帯電方法（帯電器）としては、例えば、コロナ放電を利用したコロトロン（又はスコロトロン）帯電、導電性ローラー、ブラシ、フィルム等による接触帯電などが挙げられる。コロナ放電を利用した帯電方法の多くの場合、暗部電位を一定に保つためにスコロトロン帯電が使用される。現像方法は、磁性または非磁性の一成分現像剤、二成分現像剤などを接触または非接触方式で使用して現像する一般的な方法を採用し得るが、主として、明部電位を現像する反転現像方式が採用される。転写方法は、コロナ放電による方法、転写ローラー又は転写ベルトを使用した方法などの何れでもよい。
【００６１】
転写は、紙やＯＨＰ用フィルム等に対して直接行ってもよいし、一旦中間転写体（ベルト状またはドラム状）に転写した後に紙やＯＨＰ用フィルム上に転写してもよい。通常、転写の後、現像剤を紙などに定着させる定着プロセスが採用される。定着手段としては、一般的な熱定着や圧力定着などを採用することが出来る。これらのプロセスの他に、クリーニング、除電などのプロセスを採用してもよい。
【００６２】
本発明の電子写真装置および電子写真方法において、画像形成は、感光体の一回転目から行われるが、前述の本発明で使用する感光体は、感光体の二回転目以降から画像形成が行なわれるプロセスにおいても有用である。すなわち、電荷発生物質としてフタロシアニンを含有する従来の感光体では、一回転目の帯電電位が低すぎるため、反転現像で使用した場合、画像形成を行なっていないにも拘わらず現像が行なわれ、それが二回転目以降に行なわれる画像形成に悪影響を及ぼす場合があった。本発明の前記した感光体では、一回転目より充分帯電するため、上記の様な現象を回避することが出来る。
【００６３】
【化６】
0004018791.tif 000006
【００６４】
【化７】
0004018791.tif 000007
【００６５】
【化８】
0004018791.tif 000008
【００６６】
【化９】
0004018791.tif 000009
【００６７】
【化１０】
0004018791.tif 000010
【００６８】
【化１１】
0004018791.tif 000011
【００６９】
【化１２】
0004018791.tif 000012
【００７０】
【化１３】
0004018791.tif 000013
【００７１】
【化１４】
0004018791.tif 000014
【００７２】
【化１５】
0004018791.tif 000015
【００７３】
【化１６】
0004018791.tif 000016
【００７４】
【化１７】
0004018791.tif 000017
【００７５】
【化１８】
0004018791.tif 000018
【００７６】
【化１９】
0004018791.tif 000019
【００７７】
【化２０】
0004018791.tif 000020
【００７８】
【化２１】
0004018791.tif 000021
【００７９】
【化２２】
0004018791.tif 000022
【００８０】
【化２３】
0004018791.tif 000023
【００８１】
【化２４】
0004018791.tif 000024
【００８２】
【化２５】
0004018791.tif 000025
【００８３】
【化２６】
0004018791.tif 000026
【００８４】
【化２７】
0004018791.tif 000027
【００８５】
【化２８】
0004018791.tif 000028
【００８６】
【化２９】
0004018791.tif 000029
【００８７】
【化３０】
0004018791.tif 000030
【００８８】
【化３１】
0004018791.tif 000031
【００８９】
【化３２】
0004018791.tif 000032
【００９０】
【化３３】
0004018791.tif 000033
【００９１】
【実施例】
以下、実施例により本発明を更に詳細に説明するが、本発明は、その要旨を超えない限り、以下の実施例に限定されるものではない。
【００９２】
実施例１
下記の化学式（Ａ）で表される共重合ポリアミド樹脂（共重合ポリアミドＡ）を溶解した混合アルコール（メタノール／プロパノール＝７／３）溶液に、予めボールミルによって混合アルコール中に分散したチタニア（石原産業（株）製「ＴＴＯ５５Ｎ」、ルチル型、平均一次粒子径３５ｎｍ）の分散液を良く混合し、更に、超音波による分散処理を行い、チタニア／ポリアミドＡ：１／１（重量比）組成の下引き層用塗布液を調製した。
【００９３】
【化３４】
0004018791.tif 000034
【００９４】
次いで、７５μｍの膜厚のポリエステルフィルムに蒸着されたアルミニウム蒸着膜の上に乾燥後の膜厚が０．７５μｍとなる様に、上記の下引き層用塗布液をワイヤーバーで塗布した後、乾燥して下引き層（ａ）を形成した。
【００９５】
粉末Ｘ線回折スペクトルにおいて、ブラッグ角（２θ±０．２゜）２７．３゜に最大回折ピークを示し、７．４゜、９．７゜及び２４．２゜に回折ピークを示す結晶系のオキシチタニウムフタロシアニン１０重量部と、下記の化学式（Ｂ）で表されるアゾ化合物（Ａ1）５重量部とを４−メトキシ−４−メチルペンタノン−２  ２００重量部に加え、サンドグラインドミルにて粉砕分散処理を行ない、顔料分散予備液を調製した。
【００９６】
【化３５】
0004018791.tif 000035
【００９７】
一方、ポリビニルブチラール（積水化学工業（株）製「エスレックＢＨ−３」）の４重量％１，２−ジメトキシエタン溶液１００重量部およびフェノキシ樹脂（ユニオンカーバイド社製「ＰＫＨＨ」）の４重量％１，２−ジメトキシエタン溶液１００重量部を混合してバインダー溶液を作製した。
【００９８】
次いで、前記の顔料分散予備液２１５重量部に、バインダー溶液３７５重量部、１，２−ジメトキシエタン１６０重量部を加え、最終的に固形分濃度４．０重量％の顔料分散液を調製した。
【００９９】
次いで、前記の下引き層（ａ）の上に、乾燥後の膜厚が０．５μｍとなる様に、ワイヤーバーで上記の顔料分散液を塗布した後、乾燥して電荷発生層を形成した。
【０１００】
次いで、下記の化学式（Ｃ）で表されるヒドラゾン化合物７０重量部および下記の化学式（Ｄ）で表される共重合ポリカーボネート樹脂（モノマーモル比１：１）１００重量部をテトラヒドロフラン１０００重量部に溶解させて電荷輸送層用塗布液を調製した。
【０１０１】
【化３６】
0004018791.tif 000036
【０１０２】
次いで、前記の電荷発生層の上に、乾燥後の膜厚が２５μｍとなる様に、アプリケーターで上記の電荷輸送層用塗布液を塗布した後、乾燥して電荷輸送層を形成し、感光体フィルムを得た。そして、外径６５ｍｍ、長さ３４８ｍｍのアルミニウムシリンダーに感光体フィルムを巻き付けて感光体ドラムとした。得られた感光体を感光体Ａとする。
【０１０３】
比較例１
実施例１において、下引き層を設けずにアルミニウム蒸着ポリエステルフィルム上に直接電荷発生層を設けたこと以外は、実施例１と同様にして感光体Ｂを得た。
【０１０４】
比較例２
実施例１で使用したのと同様のオキシチタニウムフタロシアニン１０重量部を２００重量部の４−メトキシ−４−メチルペンタノン−２に加え、サンドグラインドミルにて粉砕分散処理を行ない、顔料分散予備液を調製した。一方、ポリビニルブチラール（積水化学工業（株）製「エスレックＢＨ−３」）の４重量％１，２−ジメトキシエタン溶液１００重量部およびフェノキシ樹脂（ユニオンカーバイド社製「ＰＫＨＨ」）の４重量％１，２−ジメトキシエタン溶液１００重量部を混合してバインダー溶液を調製した。
【０１０５】
次いで、前記の顔料分散予備液２１５重量部に、バインダー溶液３７５重量部、１，２−ジメトキシエタン１６０重量部を加え、最終的に固形分濃度４．０重量％の顔料分散液を調製した。
【０１０６】
次いで７５μｍの膜厚のポリエステルフィルムに蒸着されたアルミ蒸着膜の上に、乾燥後の膜厚が０．５μｍとなる様に、上記の顔料分散液をワイヤーバーで塗布した後、乾燥して電荷発生層を形成した。そして、その他の操作は、実施例１と同様に行い、感光体Ｃを得た。
【０１０７】
比較例３
比較例２において、下引き層を設けないこと以外は、比較例２と同様にして感光体Ｄを得た。
【０１０８】
そして、感光体の一回転目からコピープロセスが行なわれる複写機（プロセス速度１９０ｍｍ／ｓｅｃ）を反転現像用に改造し、前記の感光体Ａ、Ｂ、Ｃ、Ｄをそれぞれ装着し、感光体表面電位測定装置を取り付けて、帯電、露光、除電のみのプロセスを５００００コピープロセス（Ａ４横送りで５万枚コピー相当）繰り返した。ウォーミングアップ動作（画像形成に先立つ感光体前回転など）を行なわせないため複写機の電源を投入したまま１時間放置後、コピーボタンを押して黒地部とハーフトーン部を持った原稿に対してコピープロセスを行なわせ、このときの感光体の未露光部（黒地部）の表面電位Ｖ0及びハーフトーン部の表面電位ＶHを測定した。１時間放置後の最初の一回転目と二回転目との差をそれぞれΔＶ0及びΔＶHで表すこととする。この測定の結果を表１に示す。
【０１０９】
【表１】
＜５００００コピープロセスの後、１時間放置後の、最初の一回転目と二回転目との黒地部電位の差およびハーフトーン部電位の差（感光体Ａ〜Ｄ）＞
0004018791.tif 000037
【０１１０】
実施例１の感光体Ａにおいては、一回転目と二回転目の電位の差は、未露光部（黒地部）では６０Ｖ、ハーフトーン部では２０Ｖと小さいのに対し、下引き層を持たない比較例２の感光体Ｂ及び感光層中にアゾ化合物を含まない比較例３の感光体Ｃにおいては、共に、それぞれの電位が１１５Ｖ、４０Ｖとなっている。更に、下引き層も持たず、アゾ化合物も含まない比較例３の感光体Ｄでは、それぞれの電位が１４０Ｖ、５０Ｖにもなっており、一回転目での大きな帯電性の低下を示している。つまり、従来広くデジタル複写機やプリンターに使用されてきた公知の技術に基づく比較例３の感光体Ｄの電位差は、画像上、反転現像ゆえの一回転目部分での白地画像のカブリ、または、一回転目部分と二回転目部分でのハーフトーン画像の濃度差を引き起こし、使用に適さないものとなる。従って、実用上、比較例３の感光体Ｄは、一回転目から使用するプロセスに使用することが出来ない。
【０１１１】
一方、感光体Ｂ、Ｃについては、感光体Ｄに比べ、かなりの改良効果が認められ、それほど高い画質が要求されない場合には実用に供しうるものの、近時求められているより高い画質を得るためには未だ充分なレベルではない。これに対し、本発明で使用する感光体Ａは、上記の様な問題がなく、感光体の一回転目から画像形成を行う電子写真プロセスにおいて非常に良好な画像を得ることが出来る。
【０１１２】
実施例２
実施例１において、下引き層の組成比（チタニア／ポリアミド）を２／１（下引き層（ｂ））とすること以外は、実施例１と同様にして感光体Ｅを得た。
【０１１３】
実施例３
実施例１において、下引き層の組成比（チタニア／ポリアミド）を３／１（下引き層（ｃ））とすること以外は、実施例１と同様にして感光体Ｆを得た。
【０１１４】
比較例４
実施例２において、電荷発生層（ＣＧＬ）としてアゾ化合物を含まない比較例１と同じＣＧＬを使用すること以外は、実施例２と同様にして感光体Ｇを得た。
【０１１５】
実施例４
実施例１において、アゾ化合物として下記の化学式（Ｅ）で表されるアゾ化合物（Ａ２）を使用すること以外は、実施例１と同様にして感光体Ｈを得た。
【０１１６】
【化３７】
0004018791.tif 000038
【０１１７】
実施例５
実施例１において、共重合ポリアミドＡを溶解した混合アルコール（メタノール／プロパノール＝７／３）溶液に、予めボールミルによって混合アルコール中に分散したアルミナ（昭和電工（株）製「ＵＡ-５３０５」）の分散液を良く混合し、更に、超音波による分散処理を行い、アルミナ／ポリアミドＡ＝２／１（重量比）組成の下引き層用塗布液を調製した。そして、この塗布液を乾燥後の膜厚が１μｍになる様に塗布して下引き層（ｄ）を実施例１と同様に形成し、その後は実施例１と同様にして感光体Ｉを得た。
【０１１８】
実施例６
実施例５において、アゾ化合物として（Ａ２）を使用すること以外は、実施例５と同様にして感光体Ｊを得た。
【０１１９】
比較例５
実施例５において、ＣＧＬとしてアゾ化合物を含まない比較例１と同じＣＧＬを使用すること以外は、実施例５と同様にして感光体Ｋを得た。
【０１２０】
感光体Ｅ〜Ｋに対し、前記と同じ評価を行った。結果を表２に示す。
【０１２１】
【表２】
＜５００００コピープロセスの後、１時間放置後の、最初の一回転目と二回転目との黒地部電位の差およびハーフトーン部電位の差（感光体Ｅ〜Ｋ）＞
0004018791.tif 000039
【０１２２】
下引き層（ｂ）を使用した感光体Ｇ（比較例４）においては、一回転目の電位低下は比較例３の感光体Ｄの結果に対してかなり改善されているが、電荷発生層にアゾ化合物（Ａ１）を含有する感光体Ｅ（実施例２）においては、非常に電位低下が小さくなっている。更に、下引き層（ｃ）と組み合わせた感光体Ｆでは、中間調域の電位低下が、写真などの微妙な階調をもった画像を忠実に再現させたい場合においても画像上全く問題とならないレベルまで改善されている。アゾ顔料（Ａ２）を含有する感光体Ｈ（実施例４）においても、実施例１とほぼ同様な改善効果が得られる。アルミナを含有する下引き層（ｄ）を使用した実施例５、６の場合は、感光層にアゾ顔料を含有させることによって大きな改善効果が得られる。
【０１２３】
【発明の効果】
以上の通り、感光層が電荷発生物質としてフタロシアニン化合物を含有することにより、長波長光、特に波長６００〜８５０ｎｍの光に対して感度が高く、更に、感光層がアゾ化合物を含有し且つ金属酸化物粒子を含有する下引き層を有することにより、一回転目より充分帯電する感光体が得られる。そして、この感光体を使用することにより、感光体の一回転目から画像形成を行なう電子写真プロセスを構成することが出来、一枚目のコピー又はプリント出力の速い電子写真装置を構成できる。